(57)【要約】【課題】  放射線画像変換パネルを多数繰り返して使用、又は長時間、輝尽性蛍光体層中に放射線を照射しても該放射線画像変換パネル中の輝尽性蛍光体層の表面の周辺部の輝尽性蛍光体の輝度の劣化を格段に向上させることができ、寿命の長い放射線画像変換パネル及び放射線画像変換パネルの製造方法の提供。【解決手段】  輝尽性蛍光体を含有する輝尽性蛍光体層を有する放射線画像変換パネルにおいて、該輝尽性蛍光体層の表面の発光輝度の高い領域が該輝尽性蛍光体層の表面の周辺部にあることを特徴とする放射線画像変換パネル。【選択図】        図１
2006047129.tif 000002
【特許請求の範囲】
【請求項１】
輝尽性蛍光体を含有する輝尽性蛍光体層を有する放射線画像変換パネルにおいて、該輝尽性蛍光体層の表面の発光輝度の高い領域が該輝尽性蛍光体層の表面の周辺部にあることを特徴とする放射線画像変換パネル。
【請求項２】
輝尽性蛍光体を含有する輝尽性蛍光体層を有する放射線画像変換パネルの製造方法において、該輝尽性蛍光体層の表面の発光輝度の高い領域を該輝尽性蛍光体層の表面の周辺部に設けることを特徴とする放射線画像変換パネルの製造方法。
【請求項３】
放射線画像撮影が未使用な放射線画像変換パネルの輝尽性蛍光体層の表面の発光輝度の高い領域と発光輝度低い領域の発光輝度の差が５〜５０％であることを特徴とする請求項１に記載の放射線画像変換パネル。
【請求項４】
放射線画像撮影が未使用な放射線画像変換パネルの輝尽性蛍光体層の表面の発光輝度の高い領域と発輝度の低い領域の発光輝度の差が５〜５０％であることを特徴とする請求項２に記載の放射線画像変換パネルの製造方法。
【請求項５】
放射線画像撮影が未使用な放射線画像変換パネルの輝尽性蛍光体層の表面の発光輝度の高い領域が画像有効領域全体に占める割合の１０〜５０％で、かつ、画像有効領域の周辺部に分布することを特徴とする請求項１又は３に記載の放射線画像変換パネル。
【請求項６】
放射線画像撮影が未使用な放射線画像変換パネルの輝尽性蛍光体層の表面の発光輝度の高い領域が画像有効領域全体に占める割合の１０〜５０％で、かつ、画像有効領域の周辺部に分布するように設けることを特徴とする請求項２又は４に記載の放射線画像変換パネルの製造方法。
【発明の詳細な説明】
【技術分野】
【０００１】
本発明は放射線画像変換パネル及び放射線画像変換パネルの製造方法に関する。
【背景技術】
【０００２】
従来より、Ｘ線画像に代表される放射線画像が病気診断用などに広く用いられている。この放射線画像を得るための方式としては、被写体を透過させた放射線を増感紙と呼ばれる蛍光体層に照射し、この蛍光体層から放出された可視光をハロゲン化銀写真感光材料（以下、「感光材料」という）に照射し、この感光材料に現像処理を施して可視画像を得る、いわゆる放射線写真方式が提案され、実用化されている。
【０００３】
近年においては、前記した放射線写真方式に代えて、照射された放射線エネルギーを蓄積し、励起光を照射すると蓄積された放射線エネルギーに応じて輝尽発光する「輝尽性蛍光体」を用いた放射線画像記録再生方式が提案されている。この方式は、被写体を透過させた放射線を輝尽性蛍光体に照射することによって、被写体各部の放射線透過密度に対応する放射線エネルギー（以下、「画像情報」という）を輝尽性蛍光体に蓄積させた後、励起光によって輝尽性蛍光体に蓄積された画像情報を輝尽発光光として放出させ、この輝尽発光光の強弱を電気信号に変換して、感光材料などの画像記録材料やＣＲＴなどの画像表示装置を介して可視像として再生するものである。
【０００４】
また、従来より、ヨウ素含有輝尽性蛍光体を用いた場合に、放射線画像変換パネルの製造過程であるいは製造後の温湿度等の環境条件により輝尽性蛍光体からヨウ素が遊離して生じる黄変を防止する目的で、特公平６−３１９０７号公報には、輝尽性蛍光体層にエポキシ基を有する化合物を含有させることが記載され、特公平６−３１９０９号公報には、輝尽性蛍光体層にエポキシ基を有する化合物と、亜リン酸エステル、有機スズ化合物及び有機酸金属塩からなる群より選ばれる少なくとも一種の化合物とを含有させることが記載されている。また、米国特許第５，６３０，９６３号明細書には、ヒンダードアミン系化合物を含有させることが記載されている。さらに、特願平８−３５３６１２号明細書には、可視光などに対する耐光性を改善する目的で、輝尽性蛍光体層にヒンダードアミン系化合物もしくはヒンダードフェノール系化合物を含有させることが提案されている。（例えば、特許文献１を参照）
上記の技術でヨウ素含有輝尽性蛍光体を用いた場合に、放射線画像変換パネルの製造過程であるいは製造後の温湿度等の環境条件により輝尽性蛍光体からヨウ素が遊離して生じる黄変を防止することができたが、放射線画像変換パネルを多数繰り返して使用、又は長時間、輝尽性蛍光体層中に放射線を照射すると、放射線画像変換パネルの蛍光体層の中央部付近は被写体が放射線を吸収するので輝尽性蛍光体層にあたる放射線量が少ないが、該蛍光体層の周辺部は放射線を吸収するので放射線のあたる量が多くなり、該輝尽性蛍光体層の周辺部の発光輝度が極度に劣化するとういう新たな問題が生じた。
【特許文献１】特開平１１−３５２３００号公報
【発明の開示】
【発明が解決しようとする課題】
【０００５】
従って、本発明は上記問題を鑑みなされたものであり、本発明の目的は、放射線画像変換パネルを多数繰り返して使用、又は長時間、輝尽性蛍光体層中に放射線を照射しても該放射線画像変換パネル中の輝尽性蛍光体層の表面の周辺部の輝尽性蛍光体の輝度の劣化を格段に向上させることができ、寿命の長い放射線画像変換パネル及び放射線画像変換パネルの製造方法を提供することにある。
【課題を解決するための手段】
【０００６】
本発明の上記目的は以下の構成により達成される。
【０００７】
（請求項１）
輝尽性蛍光体を含有する輝尽性蛍光体層を有する放射線画像変換パネルにおいて、該輝尽性蛍光体層の表面の発光輝度の高い領域が該輝尽性蛍光体層の表面の周辺部にあることを特徴とする放射線画像変換パネル。
【０００８】
（請求項２）
輝尽性蛍光体を含有する輝尽性蛍光体層を有する放射線画像変換パネルの製造方法において、該輝尽性蛍光体層の表面の発光輝度の高い領域を該輝尽性蛍光体層の表面の周辺部に設けることを特徴とする放射線画像変換パネルの製造方法。
【０００９】
（請求項３）
放射線画像撮影が未使用な放射線画像変換パネルの輝尽性蛍光体層の表面の発光輝度の高い領域と発光輝度低い領域の発光輝度の差が５〜５０％であることを特徴とする請求項１に記載の放射線画像変換パネル。
【００１０】
（請求項４）
放射線画像撮影が未使用な放射線画像変換パネルの輝尽性蛍光体層の表面の発光輝度の高い領域と発輝度の低い領域の発光輝度の差が５〜５０％であることを特徴とする請求項２に記載の放射線画像変換パネルの製造方法。
【００１１】
（請求項５）
放射線画像撮影が未使用な放射線画像変換パネルの輝尽性蛍光体層の表面の発光輝度の高い領域が画像有効領域全体に占める割合の１０〜５０％で、かつ、画像有効領域の周辺部に分布することを特徴とする請求項１又は３に記載の放射線画像変換パネル。
【００１２】
（請求項６）
放射線画像撮影が未使用な放射線画像変換パネルの輝尽性蛍光体層の表面の発光輝度の高い領域が画像有効領域全体に占める割合の１０〜５０％で、かつ、画像有効領域の周辺部に分布するように設けることを特徴とする請求項２又は４に記載の放射線画像変換パネルの製造方法。
【発明の効果】
【００１３】
本発明による放射線画像変換パネル及び放射線画像変換パネルの製造方法は、放射線画像変換パネルを多数繰り返し使用、又は長時間、輝尽性蛍光体層中に放射線を照射しても輝尽性蛍光体層の周辺部の輝度の劣化を格段に向上し、放射線画像変換パネルの寿命を向上させることができ優れた効果を有する。
【発明を実施するための最良の形態】
【００１４】
以下本発明を更に詳細に説明する。
【００１５】
本発明の請求項１、２の発明は未使用の放射線画像変換パネルの輝尽性蛍光体層の表面を平面でみると、図１に示す如く、輝尽性蛍光体層表面の周辺部１を発光輝度が高くなるようにし、輝尽性蛍光体層の表面の中央部２を発光輝度が低くなるようにした放射線画像変換パネルであることを特徴としており、これらの構成にすることにより本発明の目的を達成できたのである。
【００１６】
図１（ａ）は塗布法で得られた本発明の輝尽性蛍光体層表面を平面にした一例を示す概略図である。
【００１７】
図１（ｂ）は蒸着法で得られた本発明の輝尽性蛍光体層表面を平面にした一例を示す概略図である。
【００１８】
そして、上記の如く、輝尽性蛍光体層表面の周辺部１を発光輝度を高くし、該輝尽性蛍光体層表面の中央部２の発光輝度を低くするには、例えば、図２に示す形状の塗布液出射口５を用いて、塗布液の発光輝度の高い蛍光体塗布液を出射口９から支持体上の周辺部に、発光輝度の低い蛍光体の塗布液を出射口１０から支持体上の表面に塗設すること又は図３（ａ）に示す形状の塗布液出射口を用いて、同じ輝尽性蛍光体塗布液により、図４（ａ）に示す様に輝尽性蛍光体の表面の周辺部の膜厚を厚くするように塗設することで可能である。
【００１９】
また、気相堆積法で行う場合、例えば蒸着法の場合、それぞれ発光輝度の異なる蛍光体蒸発源を用意することにより発光輝度の分布を本願の構成に調整することで作製することができ又は発光輝度が同じ蛍光体を用いた蒸発源を複数設け、図５（ａ）に示すように支持体（基板）の周辺部に該蒸発源が近くなるように配置し、基板の中央部分は蒸発源が遠くなるように配置し蒸着することにより、基板に付着する蛍光体量を調整することにより可能である。
【００２０】
尚、本発明においては、上記発光輝度の差は５〜５０％が本発明の効果をより奏する点でこのましい。
【００２１】
また、本発明においては、未使用の放射線画像変換パネルの輝尽性蛍光体層表面を平面とした時の発光輝度が高い輝尽性蛍光体層表面の周辺部１の領域が画像有効領域全体Ａ、Ｂに占める割合の１０〜５０％であることが本発明の効果をより奏する点で好ましい。
【実施例】
【００２２】
以下、実施例を挙げて本発明を具体的に説明するが、本発明の実施態様はこれらに限定されるものではない。
【００２３】
実施例
塗布法型
図３（ａ）、図３（ｂ）の出射口を持つコータを用いて、輝尽性蛍光体ＣｓＢｒ：Ｅｕの塗布液を支持体上に塗布、乾燥し、支持体上に輝尽性蛍光体層を設けた試料１（本発明）（出射口、図３（ａ）の形状を使用）、試料２（出射口、図３（ｂ）の形状を使用）を作製した。
【００２４】
試料１、２を通常の条件で封止し、放射線画像変更パネル１、２を作製した。
【００２５】
図４（ａ）、（ｂ）に示すように、出射口図３（ａ）の形状を使用した、試料１（本発明）は出射口図３（ｂ）の形状を使用した、試料２（比較）と比較すると輝尽性蛍光体層の表面の周辺部が膜厚が暑くなっていることが分かる。
【００２６】
次に、図２に示すような形状のに出射口５を用いて、発光輝度の高い輝尽性蛍光体ＣｓＢｒ：１．０Ｅｕ塗布液を出射口９から、発光輝度の低い輝尽性蛍光体ＣｓＢｒ：０．８Ｅｕ塗布液を出射口１０から出射し、支持体上に輝尽性蛍光体層を塗設した試料３を作製した。
【００２７】
蒸着型
次に、図５（ａ）、（ｂ）のように輝尽性蛍光体ＣｓＢｒ：Ｅｕの蒸発源をルツボ７、８に入れ、配置し蒸着すると図５（ａ）で蒸着した場合は、支持体（基板）に近い蒸発源７から蒸着された基板の周辺部の蒸着層が厚くなり、基板に遠い蒸着源８から蒸着された中央部分は蒸着層の厚みが薄くなった本発明の試料４を作製した。また、図５（ｂ）、に示すように蒸着源６と基板間との距離を同じにして蒸着し、比較の試料５を得た。
【００２８】
その後、上記試料３〜５を試料１と同様の操作を行い放射線画像変換パネル３〜５を作製した。
【００２９】
以下に各、放射線画像変換パネル試料１〜５の蛍光体層表面の中心部と周辺部の発光輝度の初期値と使用回数ごとの発光輝度との関係を代表して試料１、２について図６、７に示す。
【００３０】
図６、７は試料１（本発明）、試料２（比較）の発光輝度と使用回数ごとの発光輝度との関係の一例を示す図である。
【００３１】
尚、図６、７中、２０は輝尽性蛍光体層表面の中央部の発光輝度の変化率（劣化率）、２１は輝尽性蛍光体層表面の周辺部の発光輝度の変化率（劣化率）を表す。
【００３２】
尚、発光輝度（輝度）は以下の方法で求めた値である。
【００３３】
《輝度の評価方法》
輝度はコニカ（株）製Ｒｅｇｉｕｓ３５０を用いて評価を行った。
【００３４】
Ｘ線をタングステン管球にて８０ｋＶｐ、１０ｍＡｓで爆射線源とプレート間距離２ｍで照射した後、Ｒｅｇｉｕｓ３５０にプレートを設置して読みとった。得られたフォトマルからの電気信号を元に評価を行い輝度の値を求めた。
【００３５】
図６、７から明らかなように本発明の試料１が比較の試料２に比して放射線画像変換パネルの寿命が伸びていることが分かる。
【００３６】
また、試料３、４（本発明）も比較の試料２、５に比して放射線画像変換パネルの寿命が伸びており、優れていることが確認できた。
【００３７】
また、輝尽性蛍光体層の表面の周辺部の発光輝度と中央部の発光輝度の差が５〜５０％、若しくは発光輝度の高い領域が画像領域全体に占める割合１０〜５０％であることが、本発明の効果（放射線画像変換パネルの寿命の向上）をより奏することも確認できた。
【図面の簡単な説明】
【００３８】
【図１】本発明の輝尽性蛍光体層表面を平面にした一例を示す概略図である。
【図２】塗布型装置に具備されている出射口の一例を示す概略図である。
【図３】塗布型装置に具備されている出射口の一例を示す概略図である。
【図４】輝尽性蛍光体層の断面図の一例を示す概略図である。
【図５】輝尽性蛍光体を支持体上に蒸着する一例を示す概略図である。
【図６】試料１（本発明）の発光輝度の初期値と使用回数ごとの発光輝度との関係の一例を示す図である。
【図７】試料２（比較）の発光輝度の初期値と使用回数ごとの発光輝度との関係の一例を示す図である。
【符号の説明】
【００３９】
１  輝尽性蛍光体層の表面の中央部
２  輝尽性蛍光体層の表面の周辺部
３  支持体（基板）
【図１】
2006047129.tif 000003
【図２】
2006047129.tif 000004
【図３】
2006047129.tif 000005
【図４】
2006047129.tif 000006
【図５】
2006047129.tif 000007
【図６】
2006047129.tif 000008
【図７】
2006047129.tif 000009